(57)【要約】【課題】光ファイバ固定用Ｖ溝、光導波路、光送受信部等を有する光デバイスの、光軸を簡便に一致させる方法を提供することを課題とする。【解決手段】光デバイスの光導波路の光軸高さにＬＤ、ＰＤなどの光軸高さを合わせるために、Ａｕの嵩上げ層を形成し、嵩上げ層から半田層へのＡｕの拡散による組成変動による半田層の溶融温度がばらつきを防ぐため、嵩上げ層の上にバリア層を形成し、その上にＡｕ層を設け、次に半田層を設けることにより、光軸の高さを合わせると共に、半田がAu-Sn半田の共晶温度である２７８℃付近で安定的に溶融することを可能とした。【選択図】 なし【特許請求の範囲】
【請求項１】
基板上に設置した光素子により構成される光デバイスにおいて、光素子の電極パッド部に、金属膜で嵩上げ層を形成し光軸高さを合わせたことを特徴とする光デバイス。
【請求項２】
金属膜の嵩上げ層が、メッキ成膜法により形成したAu層であることを特徴とする請求項１記載の光デバイス。
【請求項３】
嵩上げ層の上に、バリア層を形成したことを特徴とする、請求項１または請求項２のいずれかに記載の光デバイス。
【請求項４】
バリア層が、Ti、Pt、Ni、Cr、Pdの単層膜または単層膜を組み合わせた積層膜であることを特徴とする請求項３に記載の光デバイス。
【請求項５】
バリア層の上に、Au層を形成したことを特徴とする、請求項３、請求項４のいずれかに記載の光デバイス。
【請求項６】
請求項５に記載のAu層の上に半田層を形成したことを特徴とする、光デバイス。
【請求項７】
半田層が、Au-Sn、Au-Si、Au-Zn、Au-Be、Au-Sb、Au-Ge、Au-In、Au-Sn-Ag、Auのいずれかであることを特徴とする請求項６に記載の光デバイス。
【発明の詳細な説明】
【技術分野】
【０００１】
本発明は、光デバイスの形成において、各光素子の光軸を精度良く合わせた光デバイスに関するものである。
【背景技術】
【０００２】
情報通信システムの基盤技術として光通信技術が浸透していくにつれて、FTTH（ファイバーツーザホーム）光送受信へのニーズが急速に高まっている中で、光ファイバ固定用Ｖ溝、光導波路、光送受信部等を有する光デバイスは、光ネットワークのキーデバイスとしてその重要性が高まり開発が進められている。光デバイスの普及には低価格化と量産化が要望されている。
【０００３】
光送受信部に搭載する、ＰＤ（フォトダイオード）、ＬＤ（レーザダイオード）等の素子の光軸の位置が各々異なるため、そのままでは光導波路との光軸を合わせることが困難であった。たとえば、ＰＤと光導波路との光軸は一致するが、高さが低いＬＤは光層波路との光軸ずれが発生し、結合損失を増大させる等の問題があった。各素子の光軸を合わせる方法として、溝を形成する方法（特許文献１参照）が、知られているが工程が複雑であり、簡易に光軸を合わせる方法が必要とされていた。
【特許文献１】特開平９−２９２５２８号公報
【発明の開示】
【発明が解決しようとする課題】
【０００４】
光ファイバ固定用Ｖ溝、光導波路、光送受信部等を有する光デバイスの、光軸を簡便に一致させる方法を提供することを課題とする。
【課題を解決するための手段】
【０００５】
本発明は、光デバイス上の光導波路の光軸高さにＬＤ、ＰＤなどの光軸高さを合わせるため、電極パッド上に金属膜の嵩上げ層を形成するものであり、金属膜はAu膜をメッキ成膜法により形成するものである。またこのAuの嵩上げ層からAu-Sn等の半田層へAuが拡散し、組成変動を引き起こすことによる半田溶融温度のばらつきを防ぐため、バリア層を設け、このバリア層が、Ti、Pt、Ni、Cr、Pdの単層膜または各層を組み合わせた積層膜によって構成されるものである。そのバリア層の上にAu層を形成し、その上に半田層を形成することにより、各素子の光軸を合わせるとともに、半田溶融温度が、例えばAu-Snの共晶温度である２７８℃付近で安定的に溶融することを可能としたものである。
半田層は、Au-Sn、Au-Si、Au-Zn、Au-Be、Au-Sb、Au-Ge、Au-In、Au-Sn-Ag、Auのいずれかから選択するものである。
【発明の効果】
【０００６】
本発明によれば、光デバイスにおいて、各素子の光軸高さを合わせるため、電極パッド上にメッキ成膜法によりAuの嵩上げ層を形成し、次にAuの嵩上げ層からAu-Sn半田層へAuが拡散し、Au-Sn組成が変動し半田層の溶融温度がばらつく等の課題を解決するために、Auの嵩上げ層の上に、スパッタリング、蒸着法等を用いてTi/Ptのバリア層を形成し、次にAu層を形成し、その上にAu-Sn半田層を形成することにより、光軸高さを合わせるとともに、Au-Sn半田の共晶温度である２７８℃付近で安定的に溶融することができるものである。本発明により、低コスト、高品質の光デバイスが可能となり、また製造歩留まりが向上し、高品質で低コストな光デバイスが提供できる。
【発明を実施するための最良の形態】
【０００７】
光ファイバ固定用Ｖ溝、光導波路、光送受信部等を有する光デバイスにおいて、光送受信部に搭載するＬＤ（レーザダイオード）、ＰＤ（フォトダイオード）等の素子の大きさはそれぞれ異なっており、そのままでは光導波路の光軸高さに合わないため、結合損失が増大するという問題があった。光ファイバの光軸に交わる溝を形成して各素子の光軸を合わせる方法が知られているが、工程が複雑であり困難であった。
【０００８】
発明者らは光導波路の光軸高さにＬＤ、ＰＤ等の光学素子の光軸高さを合わせる方法を検討した結果、電極パッド上にメッキ成膜法によりAuの嵩上げ層を形成し、その上に光学素子を実装することにより、光軸高さを合わせ光軸ずれの発生を防ぐことが可能となることを見出したものである。
【０００９】
Auの嵩上げ層の上に直接Au-Snの半田層を形成すると、半田層の溶融温度がばらつき、不安定になる。これはAu-Sn半田層へ、厚みが数μｍオーダーの嵩上げ層の厚膜のAuが拡散していき、Au-Sn組成が変化し半田層の共晶温度がばらつくためと考えられる。
【００１０】
発明者らは、この溶融温度のばらつきを防ぐため、Auの嵩上げ層の上に、スパッタリング、蒸着法等を用いてTi/Pt等のバリア層を形成し、次にAu層を形成し、その上にAu-Sn半田層を形成することにより、Au-Snの共晶温度である２７８℃付近で安定的に溶融することができることを見出したものである。このAu層の厚みは、１μｍ以下の薄膜であることが好ましく、この厚さであれば溶融温度は２７８℃付近で安定している。バリア層は、Ti、Pt、Ni、Cr、Pdの単層膜または各層を組み合わせた積層膜が好適に使用できる。
【００１１】
また、この半田は、Au-Snに限定されることなくAu-Si、Au-Zn、Au-Be、Au-Sb、Au-Ge、Au-In、Au-Sn-Ag、Auを使用することも好適である。
【００１２】
図１は、本発明による光デバイスの構造の一例を示す模式図である。この図１の１、５、１０、２２は同一のシリコン基板であり、この基板にSiO2膜を成膜し、その上に各素子を形成あるいは実装する。光導波路７、ＰＤ２７の光軸高さは同一であり、ＬＤ２０の光軸高さが、それらより低い場合について説明する。
【００１３】
まず、光デバイスにファイバを接続するためのＶ溝３はシリコン基盤１上にフォトリソグラフィーとKOHによるエッチングにより形成する。光導波路８はフォトリソグラフィと反応性イオンエッチング（ＲＩＥ：Ｒｅａｃｔｉｖｅ  Ｉｏｎ  Ｅｔｃｈｉｎｇ）および剥離液により、シリコン基板５上に下部クラッド層７、コア層８と上部クラッド層９を作製し形成する。
【００１４】
光送受信部である、ＬＤ２０、ＰＤ２７の電極パッドの作製を、以下の通り示す。SiO2膜を成膜したシリコン基板１０、２２上に光送受信用の電極パターンを、フォトリソグラフィーを用いて形成する。Ti層１２、２４、Pt層１３、２５、Au層１４、２６をマグネトロンスパッタリング装置、もしくは抵抗加熱真空蒸着機、もしくはEB（電子ビーム）蒸着機で成膜した後、リフトオフを行い電極パッド１２、１３、１４、２４、２５、２６を形成する。
【００１５】
この例では、ＬＤ２０の光軸が他の素子の光軸より低いため嵩上げを実施する。ＬＤ２０の光軸合わせ用の嵩上げ層１５は、電極パッド１２、１３、１４の上に、嵩上げメッキパターンを、フォトリソグラフィーを用いて形成し、メッキ成膜法によりAuの嵩上げ層１５を形成する。次に、真空成膜法、あるいはメッキ成膜法をもちいて、バリア層であるTi層１６、Pt層１７、更にAu層１８を成膜した後、リフトオフを行う。
【００１６】
Au層１８の上の半田層１９は、フォトリソグラフィーとメッキ成膜法や真空成膜法で同時成膜、もしくは積層成膜した後、リフトオフを行い形成する。
半田層１９は、メッキ成膜法や、真空成膜法で形成することができる。
【００１７】
以上の各工程で使用するメッキ成膜法は、電解法や無電解法が使用できる。また、真空成膜法は、マグネトロンスパッタ装置、ECR（Electron  Cyclotron  Resonance）プラズマ装置、CVD（Chemical  Vaper  Deposition）装置、電子ビーム真空蒸着装置、抵抗加熱真空蒸着装置等で行うことができる。
【００１８】
また、半田層１９は半田シートを使用することも好適である。
【００１９】
以上の工程の後、基板をダイシング法もしくは壁かい法によりチップ化し、ボンディング装置でＬＤ、ＰＤをボンディングし、ワイヤーボンダーで電極パッドへワイヤリングを行い、光デバイスを形成した。
【００２０】
これらに使用する、基板、導波路等の材質は、Siに限られることなく、SOI、Aｌ2O3、AｌN、  Al/SiC、Cu-W、  Cu-Mo、Si3N4、  SiC、コバール、フッ素化ポリイミド樹脂、フッ素化アクリル樹脂、重水素化ポリシロキサン樹脂、フッ素化エポキシ樹脂、全フッ素化脂環式樹脂、シリコーン樹脂のいずれかを含有したものを使用することも好適である。
【実施例】
【００２１】
〔実施例１〕
本発明において、図２に示す光デバイスを製造した。厚さ２μｍのSiO2膜２９を形成した厚さ１．０ｍｍ直径１００ｍｍの４インチのシリコン基板３０上に、Ｖ溝３１、光導波路４２、ＬＤ４０を、光軸が合うように形成した。
【００２２】
まず基板３０上に、フォトリソグラフィーによりＶ溝パターンを形成し、KOHのエッチング液により、幅１３５μｍのＶ溝３１を形成した。
【００２３】
次に基板３０上に、ＬＤ４０の電極パターンをフォトリソグラフィーを用いて形成した。マグネトロンスパッタリング装置で、Ar/O2プラズマイオンによって、ウエハー表面をクリーニングした。次にマグネトロンスパッタリング装置で、２０ｎｍ厚みのTi層３２、５０ｎｍ厚みのPt層３３、５００ｎｍ厚みのAu層３４をそれぞれ成膜し、リフトオフを行い電極パッド３２、３３、３４を形成した。
【００２４】
電極パッド３２、３３、３４の上に、嵩上げ用のメッキパターンを、フォトリソグラフィーを用いて形成し、電解メッキ法により光軸高さ調整分の厚みのAuの嵩上げ層３５、７．３μｍを形成した。
【００２５】
次に、マグネトロンスパッタリング装置で２０ｎｍ厚みのTi層３６を成膜後、５０ｎｍ厚みのPt層３７を成膜してバリア層を形成し、更に５００ｎｍのAu層３８を成膜した後リフトオフを行い、バリア層３６、３７、及びAu層３８を形成した。
【００２６】
次に、光導波路４２を形成した。光導波路４２はフッ素化ポリイミドを用い、シリコン基板３０の表面にフォトリソグラフィとＲＩＥ法及び剥離液により、下部クラッド層４１、コア層４２と上部クラッド層４３を形成し、光導波路パターン４２を製作した。
【００２７】
次にバリア層３６、３７上のAu層３８の上に、フォトリソグラフィーを用いて半田パターンを形成した。マグネトロンスパッタリング装置を用いて、ウエハーの表面をAr/O2プラズマイオンでドライエッチングし、基板表面の不純物を除去した後、Au-Snを積層成膜した後リフトオフを行い、厚み２．８μｍの半田層３９を形成した。
【００２８】
ダイシング装置でウエハーから各チップへ切り出し、ボンディング装置でＬＤ４０を２７８℃で加熱加圧してボンディングした。
【００２９】
ＬＤの嵩上げを実施した結果、導波路、ＬＤの光軸高さを±０．６μｍの範囲で精度良く合わせることができた。
【００３０】
ＬＤを搭載しないチップサンプルをオーブンに２０個投入して、Au-Sn半田層３９の溶融状態を調べた。その結果、投入数２０個の内、２０個全てが２７８℃±１０℃で、安定して溶融することが確認できた。
＜比較例１＞
実施例１のサンプルで、バリア層３６、３７及びAu層３８を入れずに、Auの嵩上げ層３５の上に直接Au-Sn半田層３９を形成したものは、ＬＤ４０のボンディングが不安定になり、実施例１と同様にオーブンに２０個投入し、半田層３９の溶融状態を調べた結果、半田溶融温度に２８５℃〜３４５℃までばらつきが発生していた。
【図面の簡単な説明】
【００３１】
【図１】本発明の光デバイスの構造の説明図である。
【図２】本発明の実施例１における光デバイスの一例を説明する図である。
【符号の説明】
【００３２】
１、５、１０、２２、３０                  シリコン基板
２、６、１１、２３、２９                  ＳｉＯ2膜
３、３１                                  Ｖ溝
４                                        光ファイバーの光軸
７、４１                                  下部クラッド層
８、４２                                  コア層（光導波路）
９、４３                                  上部クラッド層
１２、２４、３２                          Ti層（電極パッド）
１３、２５、３３                          Pt層（電極パッド）
１４、２６、３４                          Au層（電極パッド）
１５、３５                                嵩上げ層（Au）
１６、３６                                Ti層（バリア層）
１７、３７                                Pt層（バリア層）
１８、３８                                Au層
１９、３９                                Au-Sn半田層
２０、４０                                ＬＤ
２１                                      ＬＤの光軸
２７                                      ＰＤ
２８                                      ＰＤの光軸
【図１】
2005252005.tif 000002
【図２】
2005252005.tif 000003